(57)【要約】      （修正有）【課題】電子写真感光体の感度特性を向上させるイミン誘導体の提供。【解決手段】式（１）で表されるイミン誘導体。2018145144.tif 000020（Ｒ１及びＲ２は各々独立に、Ｃ１〜６以下のアルキル基、Ｃ１〜６のアルコキシ基、Ｃ６〜１４のアリール基又は炭素原子数７〜２０のアラルキル基；ｍ及びｎは各々独立に０〜５の整数；ｋ及びｐは各々独立に０〜２の整数）【選択図】図１
2018145144.tif 000002
【特許請求の範囲】
【請求項１】
下記一般式（１）で表されるイミン誘導体。
【化１】
2018145144.tif 000017
前記一般式（１）中、
Ｒ１及びＲ２は、各々独立に、炭素原子数１以上６以下のアルキル基、炭素原子数１以上６以下のアルコキシ基、炭素原子数６以上１４以下のアリール基又は炭素原子数７以上２０以下のアラルキル基を表し、
ｍ及びｎは、各々独立に、０以上５以下の整数を表し、
ｍが２以上の整数を表す場合、複数のＲ１は互いに同一であっても異なってもよく、
ｎが２以上の整数を表す場合、複数のＲ２は互いに同一であっても異なってもよく、
ｋ及びｐは、各々独立に、０以上２以下の整数を表す。
【請求項２】
前記一般式（１）中、
Ｒ１及びＲ２は、炭素原子数１以上３以下のアルキル基を表し、
ｍ、ｎ及びｋは、各々独立に、０又は１を表し、
ｐは１又は２を表す、請求項１に記載のイミン誘導体。
【請求項３】
化学式（１−１）、化学式（１−２）、化学式（１−３）、化学式（１−４）又は化学式（１−５）で表される、請求項１又は２に記載のイミン誘導体。
【化２】
2018145144.tif 000018
【請求項４】
前記一般式（１）中、
ｍは０を表し、
ｋは１を表す、請求項１〜３の何れか一項に記載のイミン誘導体。
【請求項５】
導電性基体と、感光層とを備える電子写真感光体であって、
前記感光層は、電荷発生剤と、正孔輸送剤と、バインダー樹脂とを含み、
前記正孔輸送剤は、請求項１〜４の何れか一項に記載のイミン誘導体を含む、電子写真感光体。
【請求項６】
前記感光層は、更に一般式（ＥＴ）で表される化合物を含む、請求項５に記載の電子写真感光体。
【化３】
2018145144.tif 000019
前記一般式（ＥＴ）中、
Ｒ１０及びＲ１１は、各々独立に、炭素原子数１以上６以下のアルキル基を表す。
【請求項７】
前記電荷発生剤は、Ｘ型無金属フタロシアニン又はＹ型チタニルフタロシアニンである、請求項５又は６に記載の電子写真感光体。
【請求項８】
前記感光層は、単層型感光層である、請求項５〜７の何れか一項に記載の電子写真感光体。
【請求項９】
前記感光層は、電荷発生層と、電荷輸送層とを備え、
前記電荷発生層は、前記電荷発生剤を含み、
前記電荷輸送層は、前記正孔輸送剤と、前記バインダー樹脂とを含む、請求項５〜７の何れか一項に記載の電子写真感光体。
【発明の詳細な説明】
【技術分野】
【０００１】
本発明は、イミン誘導体及び電子写真感光体に関する。
【背景技術】
【０００２】
電子写真感光体は、電子写真方式の画像形成装置に用いられる。電子写真感光体は、感光層を備える。電子写真感光体としては、例えば、積層型電子写真感光体又は単層型感光体が挙げられる。積層型電子写真感光体は、感光層として、電荷発生の機能を有する電荷発生層と、電荷輸送の機能を有する電荷輸送層とを備える。単層型電子写真感光体は、電荷発生及び電荷輸送の機能を有する単層型感光層を備える。
【０００３】
特許文献１には、スチリル化合物を含有する電子写真感光体が記載されている。スチリル化合物は、下記化学式（ＨＴ−１）で表される化合物（以下、正孔輸送剤（ＨＴ−１）と記載することがある）を含む。
【０００４】
【化１】
2018145144.tif 000003
【先行技術文献】
【特許文献】
【０００５】
【特許文献１】特開平０２−５１１６２号公報
【発明の概要】
【発明が解決しようとする課題】
【０００６】
しかし、特許文献１に記載の電子写真感光体では、感度特性が十分ではなかった。
【０００７】
本発明は、上記課題に鑑みてなされたものであり、本発明の目的は、電子写真感光体の感度特性を向上させるイミン誘導体を提供することである。また、本発明の別の目的は、感度特性に優れる電子写真感光体を提供することである。
【課題を解決するための手段】
【０００８】
本発明のイミン誘導体は、下記一般式（１）で表される。
【０００９】
【化２】
2018145144.tif 000004
【００１０】
前記一般式（１）中、Ｒ１及びＲ２は、各々独立に、炭素原子数１以上６以下のアルキル基、炭素原子数１以上６以下のアルコキシ基、炭素原子数６以上１４以下のアリール基又は炭素原子数７以上２０以下のアラルキル基を表す。ｍ及びｎは、各々独立に、０以上５以下の整数を表す。ｍが２以上の整数を表す場合、複数のＲ１は互いに同一であっても異なってもよい。ｎが２以上の整数を表す場合、複数のＲ２は互いに同一であっても異なってもよい。ｋ及びｐは、各々独立に、０以上２以下の整数を表す。
【００１１】
本発明の電子写真感光体は、導電性基体と、感光層とを備える。前記感光層は、電荷発生剤と、正孔輸送剤と、バインダー樹脂とを含む。前記正孔輸送剤は、上述のイミン誘導体を含む。
【発明の効果】
【００１２】
本発明のイミン誘導体は、電子写真感光体の感度特性を向上させることができる。また、本発明の電子写真感光体は、感度特性に優れる。
【図面の簡単な説明】
【００１３】
【図１】（ａ）、（ｂ）及び（ｃ）は、それぞれ、本発明の第二実施形態に係る電子写真感光体の一例を示す概略断面図である。
【図２】（ａ）、（ｂ）及び（ｃ）は、それぞれ、本発明の第二実施形態に係る電子写真感光体の別の例を示す概略断面図である。
【図３】化学式（１−１）で表されるイミン誘導体の１Ｈ−ＮＭＲスペクトルである。
【発明を実施するための形態】
【００１４】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００１５】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１６】
以下、ハロゲン原子、炭素原子数１以上６以下のアルキル基、炭素原子数１以上５以下のアルキル基、炭素原子数１以上３以下のアルキル基、炭素原子数１以上６以下のアルコキシ基、炭素原子数６以上１４以下のアリール基及び炭素原子数７以上２０以下のアラルキル基は、何ら規定していなければ、各々次の意味である。
【００１７】
ハロゲン原子としては、例えば、フッ素原子、塩素原子、臭素原子又は要素原子が挙げられる。
【００１８】
炭素原子数１以上６以下のアルキル基は、直鎖状又は分枝鎖状で非置換である。炭素原子数１以上６以下のアルキル基としては、例えば、メチル基、エチル基、ｎ−プロピル基、イソプロピル基、ｎ−ブチル基、ｓ−ブチル基、ｔ−ブチル基、ペンチル基、２−メチル−２−ブチル基、イソペンチル基、ネオペンチル基又はヘキシル基が挙げられる。
【００１９】
炭素原子数１以上５以下のアルキル基は、直鎖状又は分枝鎖状で非置換である。炭素原子数１以上５以下のアルキル基としては、例えば、メチル基、エチル基、ｎ−プロピル基、イソプロピル基、ｎ−ブチル基、ｓ−ブチル基、ｔ−ブチル基、ペンチル基、２−メチル−２−ブチル基、イソペンチル基又はネオペンチル基が挙げられる。
【００２０】
炭素原子数１以上３以下のアルキル基は、直鎖状又は分枝鎖状で非置換である。炭素原子数１以上３以下のアルキル基としては、例えば、メチル基、エチル基、ｎ−プロピル基又はイソプロピル基が挙げられる。
【００２１】
炭素原子数１以上６以下のアルコキシ基は、直鎖状又は分岐鎖状で非置換である。炭素原子数１以上６以下のアルコキシ基としては、例えば、メトキシ基、エトキシ基、ｎ−プロポキシ基、イソプロポキシ基、ｎ−ブトキシ基、ｓ−ブトキシ基、ｔ−ブトキシ基、へプチルオキシ基又はヘキシルオキシ基が挙げられる。
【００２２】
炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は炭素原子数６以上１４以下の非置換の芳香族縮合三環炭化水素基である。炭素原子数６以上１４以下のアリール基としては、例えば、フェニル基、ナフチル基、アントリル基又はフェナントリル基が挙げられる。
【００２３】
炭素原子数７以上２０以下のアラルキル基は、炭素原子数６以上１４以下のアリール基と、炭素原子数１以上６以下のアルキル基とが結合した基である。炭素原子数７以上２０以下のアラルキル基は、直鎖状又は分岐鎖状で非置換である。炭素原子数７以上２０以下のアラルキル基としては、例えば、フェニルメチル基、フェニルエチル基、フェニルプロピル基、フェニルペンチル基、ナフチルメチル基、アントリルメチル基又はフェナントリルメチル基が挙げられる。
【００２４】
＜第一実施形態：イミン誘導体＞
イミン誘導体は、一般式（１）で表される。以下、このようなイミン誘導体をイミン誘導体（１）と記載することがある。
【００２５】
【化３】
2018145144.tif 000005
【００２６】
一般式（１）中、Ｒ１及びＲ２は、各々独立に、炭素原子数１以上６以下のアルキル基、炭素原子数１以上６以下のアルコキシ基、炭素原子数６以上１４以下のアリール基又は炭素原子数７以上２０以下のアラルキル基を表す。ｍ及びｎは、各々独立に、０以上５以下の整数を表す。ｍが２以上の整数を表す場合、複数のＲ１は互いに同一であっても異なってもよい。ｎが２以上の整数を表す場合、複数のＲ２は互いに同一であっても異なってもよい。ｋ及びｐは、各々独立に、０以上２以下の整数を表す。
【００２７】
一般式（１）中、Ｒ１及びＲ２で表される炭素原子数１以上６以下のアルキル基としては、炭素原子数１以上３以下のアルキル基が好ましく、メチル基がより好ましい。ｍ及びｎは、各々独立に、０又は１を表すことが好ましい。Ｒ１及びＲ２の置換位置としては、例えば、窒素原子又はアルカポリエン部との結合を基準としてベンゼン環のオルト位（ｏ位）、メタ位（ｍ位）又はパラ位（ｐ位）が挙げられ、オルト位又はパラ位が好ましい。ｋは０又は１を表すことが好ましい。ｐは１又は２を表すことが好ましい。
【００２８】
一般式（１）中、Ｒ１及びＲ２は、炭素原子数１以上３以下のアルキル基を表し、ｍ、ｎ及びｋは、各々独立に、０又は１を表し、ｐは１又は２を表すことが好ましい。
【００２９】
感光体の感度特性を更に向上させる観点から、一般式（１）中、ｍは０を表し、ｋが１を表すことがより好ましい。
【００３０】
イミン誘導体（１）としては、例えば、化学式（１−１）、化学式（１−２）、化学式（１−３）、化学式（１−４）又は化学式（１−５）で表されるイミン誘導体（以下、それぞれイミン誘導体（１−１）〜（１−５）と記載することがある）が挙げられる。
【００３１】
【化４】
2018145144.tif 000006
【００３２】
イミン誘導体（１−１）〜（１−５）のうち、イミン誘導体（１−１）、（１−３）又は（１−４）が好ましく、イミン誘導体（１−３）がより好ましい。
【００３３】
［イミン誘導体の合成方法］
［イミン誘導体（１）の合成方法］
イミン誘導体（１）は、例えば、反応式（Ｒ−１）で表される反応（以下、反応（Ｒ−１）と記載することがある）に従って又はこれに準ずる方法によって製造される。なお、反応式（Ｒ−１）において、Ｒ１、Ｒ２、ｍ、ｎ、ｋ及びｐは、それぞれ一般式（１）中のＲ１、Ｒ２、ｍ、ｎ、ｋ及びｐと同義である。Ｘはハロゲン原子を表し、塩素原子を表すことが好ましい。
【００３４】
【化５】
2018145144.tif 000007
【００３５】
［反応（Ｒ−１）］
反応（Ｒ−１）では、例えば、一般式（Ａ）で表されるアミン誘導体（以下、アミン誘導体（Ａ）と記載することがある）と、一般式（Ｂ）で表されるジフェニルアルカポリエン誘導体（以下、ジフェニルアルカポリエン誘導体（Ｂ）と記載することがある）とを反応させてイミン誘導体（１）を得る。
【００３６】
ジフェニルアルカポリエン誘導体（Ｂ）と、アミン誘導体（Ａ）との反応比［ジフェニルアルカポリエン誘導体（Ｂ）：アミン誘導体（Ａ）］は、モル比で、５：１〜１：１であることが好ましい。ジフェニルアルカポリエン誘導体（Ｂ）の物質量がアミン誘導体（Ａ）の物質量１モルに対して１モル以上であると、イミン誘導体（１）の収率が低下しにくい。一方、ジフェニルアルカポリエン誘導体（Ｂ）の物質量がアミン誘導体（Ａ）の物質量１モルに対して５モル以下であると、反応（Ｒ−１）の後に未反応のジフェニルアルカポリエン誘導体（Ｂ）が残留しにくく、イミン誘導体（１）の精製が容易となる。
【００３７】
反応（Ｒ−１）では、反応温度は８０℃以上１４０℃以下であることが好ましく、反応時間は２時間以上１０時間以下であることが好ましい。
【００３８】
反応（Ｒ−１）では、触媒としてパラジウム化合物を用いることが好ましい。これにより、反応（Ｒ−１）における活性化エネルギーを低下させることができる。その結果、イミン誘導体（１）の収率をより向上させることができる。
【００３９】
パラジウム化合物としては、例えば、四価パラジウム化合物類、二価パラジウム化合物類又はその他のパラジウム化合物類が挙げられる。四価パラジウム化合物類としては、例えば、ヘキサクロルパラジウム（ＩＶ）酸ナトリウム四水和物又はヘキサクロルパラジウム（ＩＶ）酸カリウム四水和物が挙げられる。二価パラジウム化合物類としては、例えば、塩化パラジウム（ＩＩ）、臭化パラジウム（ＩＩ）、酢酸パラジウム（ＩＩ）、パラジウムアセチルアセテート（ＩＩ）、ジクロロビス（ベンゾニトリル）パラジウム（ＩＩ）、ジクロルビス（トリフェニルホスフィン）パラジウム（ＩＩ）、ジクロロテトラミンパラジウム（ＩＩ）又はジクロロ（シクロオクタ−１，５−ジエン）パラジウム（ＩＩ）が挙げられる。その他のパラジウム化合物類としては、例えば、トリス（ジベンジリデンアセトン）ジパラジウム（０）、トリス（ジベンジリデンアセトン）ジパラジウムクロロホルム錯体（０）又はテトラキス（トリフェニルホスフィン）パラジウム（０）が挙げられる。また、パラジウム化合物は１種を単独で用いてもよく、２種以上を組み合わせて用いてもよい。
【００４０】
パラジウム化合物の添加量は、ジフェニルアルカポリエン誘導体（Ｂ）の物質量１モルに対して０．０００５モル以上２０モル以下であることが好ましく、０．００１モル以上１モル以下であることがより好ましい。
【００４１】
このようなパラジウム触媒は、配位子を含む構造であってもよい。これにより、反応（Ｒ−１）の反応性を向上させることができる。配位子としては、例えば、トリシクロヘキシルホスフィン、トリフェニルホスフィン、メチルジフェニルホスフィン、トリフリルホスフィン、トリ（ｏ−トリル）ホスフィン、ジシクロヘキシルフェニルホスフィン、トリ（ｔ−ブチル）ホスフィン、２，２’−ビス（ジフェニルホスフィノ）−１，１’−ビナフチル又は２，２’−ビス［（ジフェニルホスフィノ）ジフェニル］エーテルが挙げられる。配位子は１種を単独で用いてもよく、２種以上を組み合わせて用いてもよい。配位子の添加量は、ジフェニルアルカポリエン誘導体（Ｂ）の物質量１モルに対して、０．０００５モル以上２０モル以下であることが好ましく、０．００１モル以上１モル以下であることがより好ましい。
【００４２】
反応（Ｒ−１）は、塩基の存在下で行われることが好ましい。これにより、反応系中で発生するハロゲン化水素がすみやかに中和され、触媒活性を向上させることができる。その結果、イミン誘導体（１）の収率を向上させることができる。
【００４３】
塩基としては、例えば、有機塩又は無機塩が挙げられる。有機塩としては、例えば、アルカリ金属アルコキシド（より具体的には、ナトリウムメトキシド又はナトリウムｔ−ブトキシド等）、金属水素化物（より具体的には、水素化ナトリウム又は水素化カリウム等）又は金属塩（より具体的には、ｎ−ブチルリチウム等）が挙げられる。無機塩基としては、例えば、リン酸三カリウム又はフッ化セシウムが挙げられる。これらの塩基は１種を単独で用いてもよく、２種以上を組み合わせて用いてもよい。
【００４４】
ジフェニルアルケニル誘導体（Ｃ）の物質量１モルに対して、パラジウム化合物を０．０００５モル以上２０モル以下を加えた場合、塩基の添加量は、１モル以上１０モル以下であることが好ましく、１モル以上５モル以下であることがより好ましい。
【００４５】
反応（Ｒ−１）は、溶剤中で行うことができる。溶剤としては、例えば、エーテル（より具体的には、テトラヒドロフラン、ジエチルエーテル又はジオキサン等）、ハロゲン化炭化水素（より具体的には、塩化メチレン、クロロホルム又はジクロロエタン等）、又は芳香族炭化水素（より具体的には、ベンゼン、トルエン又はキシレン等）が挙げられる。
【００４６】
反応（Ｒ−１）以外に必要に応じて適宜な工程（例えば、精製工程）を含んでもよい。精製方法としては、例えば、公知の方法（より具体的には、ろ過、クロマトグラフィー又は晶折等）が挙げられる。
【００４７】
＜第二実施形態：感光体＞
本発明の第二実施形態に係る電子写真感光体（以下、感光体と記載することがある）は、感度特性に優れる。その理由は、以下のように推測される。第二実施形態に係る感光体は、導電性基体と感光層とを備える。感光層は、電荷発生剤と、正孔輸送剤と、バインダー樹脂とを含む。正孔輸送剤は、イミン誘導体（１）を含む。
【００４８】
イミン誘導体（１）は、一般式（１）で表されるように、窒素原子にジフェニルアルカポリエン部と、イミン部と、フェニル基とが結合した構造を有する。イミン誘導体（１）は、このような構造を有するため、π共役系の空間的な広がりが比較的大きい。このため、イミン誘導体（１）は、キャリア（正孔）の分子内移動距離が比較的大きく、キャリアの分子間移動距離が比較的小さくなる。よって、イミン誘導体（１）は、キャリアの受容性及び輸送性に優れる。更に、イミン誘導体（１）は、非対称構造を有するため、感光層中での分散性に優れる。以上から、正孔輸送剤としてイミン誘導体を含むため、第二実施形態に係る感光体は、感度特性に優れると考えられる。
【００４９】
第二実施形態に係る感光体の構造を説明する。感光体としては、例えば、単層型電子写真感光体（以下、単層型感光体と記載することがある）又は積層型電子写真感光体（以下、積層型感光体と記載することがある）が挙げられる。
【００５０】
＜１．単層型感光体＞
以下、図１を参照して、感光体１が単層型感光体である場合の感光体１の構造について説明する。図１は、第二実施形態に係る感光体１の一例である単層型感光体を示す概略断面図である。
【００５１】
図１（ａ）に示すように、感光体１としての単層型感光体は、導電性基体２と、感光層３とを備える。感光層３は、単層型感光層３ａである。すなわち感光体１としての単層型感光体には、感光層３として単層型感光層３ａが備えられる。単層型感光層３ａは、一層の感光層３である。
【００５２】
図１（ｂ）に示すように、感光体１としての単層型感光体は、導電性基体２と、単層型感光層３ａと、中間層（下引き層）４とを備えてもよい。中間層４は、導電性基体２と単層型感光層３ａとの間に設けられる。また、図２（ｃ）に示すように、単層型感光層３ａ上に保護層５が設けられてもよい。
【００５３】
単層型感光層３ａの厚さは、単層型感光層としての機能を十分に発現できる限り、特に限定されない。単層型感光層３ａの厚さは、５μｍ以上１００μｍ以下であることが好ましく、１０μｍ以上５０μｍ以下であることがより好ましい。
【００５４】
単層型感光層３ａは、電荷発生剤と、正孔輸送剤としてのイミン誘導体（１）と、バインダー樹脂とを含む。単層型感光層３ａは、必要に応じて、各種添加剤を含んでもよい。つまり、感光体１が単層型感光体である場合、電荷発生剤と、正孔輸送剤としてのイミン誘導体（１）と、バインダー樹脂と、必要に応じて添加される成分（例えば、添加剤）とが、一層の感光層３（単層型感光層３ａ）に含まれる。
【００５５】
＜２．積層型感光体＞
以下、図２を参照して、感光体が積層型感光体である場合の感光体の構造について説明する。図２は、第二実施形態に係る感光体の別の例である積層型感光体を示す概略断面図である。
【００５６】
図２（ａ）に示すように、感光体１としての積層型感光体は、導電性基体２と感光層３とを備える。感光層３は、電荷発生層３ｂと電荷輸送層３ｃとを備える。積層型感光体の耐摩耗性を向上させるためには、図２（ａ）に示すように、導電性基体２上に電荷発生層３ｂが設けられ、電荷発生層３ｂ上に電荷輸送層３ｃが設けられることが好ましい。
【００５７】
図２（ｂ）に示すように、感光体１としての積層型感光体では、導電性基体２上に電荷輸送層３ｃが設けられ、電荷輸送層３ｃ上に電荷発生層３ｂが設けられてもよい。
【００５８】
図２（ｃ）に示すように、感光体１としての積層型感光体は、導電性基体２と感光層３と中間層（下引き層）４とを備えていてもよい。中間層４は、導電性基体２と感光層３との間に備えられる。また、感光層３上には、保護層５（図１参照）が設けられていてもよい。
【００５９】
電荷発生層３ｂ及び電荷輸送層３ｃの厚さは、それぞれの層としての機能を十分に発現できる限り、特に限定されない。電荷発生層３ｂの厚さは、０．０１μｍ以上５μｍ以下であることが好ましく、０．１μｍ以上３μｍ以下であることがより好ましい。電荷輸送層３ｃの厚さは、２μｍ以上１００μｍ以下であることが好ましく、５μｍ以上５０μｍ以下であることがより好ましい。
【００６０】
感光層３のうちの電荷発生層３ｂは、例えば、電荷発生剤と、電荷発生層用バインダー樹脂（以下、ベース樹脂と記載することがある）とを含む。電荷発生層３ｂは、必要に応じて、各種添加剤を含んでもよい。
【００６１】
電荷輸送層３ｃは、例えば、正孔輸送剤と、バインダー樹脂とを含む。電荷輸送層３ｃは、必要に応じて、各種添加剤を含んでもよい。
【００６２】
次に、積層型感光体及び単層型感光体の要素について説明する。
【００６３】
＜３．導電性基体＞
導電性基体は、感光体の導電性基体として用いることができる限り、特に限定されない。導電性基体は、少なくとも表面部が導電性を有する材料で形成されていればよい。導電性基体の一例としては、導電性を有する材料で形成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム又はインジウムが挙げられる。これらの導電性を有する材料を単独で用いてもよいし、２種類以上を組み合わせて用いてもよい。２種類以上の組合せとしては、例えば、合金（より具体的には、アルミニウム合金、ステンレス鋼又は真鍮等）が挙げられる。これらの導電性を有する材料の中でも、感光層から導電性基体への電荷の移動が良好であることから、アルミニウム又はアルミニウム合金が好ましい。
【００６４】
導電性基体の形状は、画像形成装置の構造に合わせて適宜選択される。導電性基体の形状としては、例えば、シート状又はドラム状が挙げられる。また、導電性基体の厚さは、導電性基体の形状に応じて適宜選択される。
【００６５】
＜４．電荷発生剤＞
電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（より具体的には、セレン、セレン−テルル、セレン−ヒ素、硫化カドミウム又はアモルファスシリコン等）の粉末、ピリリウム顔料、アンサンスロン系顔料、トリフェニルメタン系顔料、スレン系顔料、トルイジン系顔料、ピラゾリン系顔料又はキナクリドン系顔料が挙げられる。電荷発生剤は、１種類を単独で用いてもよいし、２種類以上を組み合わせて用いてもよい。
【００６６】
フタロシアニン系顔料としては、例えば、化学式（Ｃ−１）で表される無金属フタロシアニン（以下、化合物（Ｃ−１）と記載することがある）又は金属フタロシアニンが挙げられる。金属フタロシアニンとしては、例えば、化学式（Ｃ−２）で表されるチタニルフタロシアニン（以下、化合物（Ｃ−２）と記載することがある）、ヒドロキシガリウムフタロシアニン又はクロロガリウムフタロシアニンが挙げられる。フタロシアニン系顔料は、結晶であってもよく、非結晶であってもよい。フタロシアニン系顔料の結晶形状（例えば、α型、β型、Ｙ型、Ｖ型又はＩＩ型）については特に限定されず、種々の結晶形状を有するフタロシアニン系顔料が使用される。
【００６７】
【化６】
2018145144.tif 000008
【００６８】
無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型又はＹ型結晶（以下、α型、β型又はＹ型チタニルフタロシアニンと記載することがある）が挙げられる。ヒドロキシガリウムフタロシアニンの結晶としては、ヒドロキシガリウムフタロシアニンのＶ型結晶が挙げられる。クロロガリウムフタロシアニンの結晶としては、クロロガリウムフタロシアニンのＩＩ型結晶が挙げられる。
【００６９】
例えば、デジタル光学式の画像形成装置には、７００ｎｍ以上の波長領域に感度を有する感光体を用いることが好ましい。このような画像形成装置としては、例えば、半導体レーザーを備えるレーザープリンター又はファクシミリが挙げられる。７００ｎｍ以上の波長領域で高い量子収率を有することから、電荷発生剤としては、フタロシアニン系顔料が好ましく、無金属フタロシアニン又はチタニルフタロシアニンがより好ましい。感光層にイミン誘導体（１）を含む場合、感光体の帯電安定性を更に向上させるためには、電荷発生剤としては、Ｘ型無金属フタロシアニン又はＹ型チタニルフタロシアニンが更に好ましい。
【００７０】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【００７１】
（ＣｕＫα特性Ｘ線回折スペクトルの測定方法）
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填してＸ線回折スペクトルを測定する。測定条件は、Ｘ線管球Ｃｕ、管電圧４０ｋＶ、管電流３０ｍＡ、かつＣｕＫα特性Ｘ線の波長１．５４２Åである。測定範囲（２θ）は、３°以上４０°以下（スタート角３°、ストップ角４０°）であり、走査速度は、１０°／分である。
【００７２】
短波長レーザー光源を用いた画像形成装置に適用される感光体には、電荷発生剤として、アンサンスロン系顔料が好適に用いられる。短波長レーザー光の波長は、例えば、３５０ｎｍ以上５５０ｎｍ以下である。
【００７３】
感光体が積層型感光体である場合、電荷発生剤の含有量は、電荷発生層に含まれるベース樹脂１００質量部に対して、５質量部以上１０００質量部以下であることが好ましく、３０質量部以上５００質量部以下であることがより好ましい。
【００７４】
感光体が単層型感光体である場合、電荷発生剤の含有量は、単層型感光層に含まれるバインダー樹脂１００質量部に対して、０．１質量部以上５０質量部以下であることが好ましく、０．５質量部以上３０質量部以下であることがより好ましく、０．５質量部以上６．０質量部以下であることが特に好ましい。
【００７５】
＜５．正孔輸送剤＞
感光層は、イミン誘導体（１）以外の他の正孔輸送剤を含有してもよい。このような他の正孔輸送剤としては、例えば、ジアミン誘導体（より具体的には、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体又はＮ，Ｎ，Ｎ’，Ｎ’−テトラフェニルフェナントリレンジアミン誘導体等）、オキサジアゾール系化合物（より具体的には、２，５−ジ（４−メチルアミノフェニル）−１，３，４−オキサジアゾール等）、スチリル化合物（より具体的には、９−（４−ジエチルアミノスチリル）アントラセン等）、カルバゾール化合物（より具体的には、ポリビニルカルバゾール等）、有機ポリシラン化合物、ピラゾリン系化合物（より具体的には、１−フェニル−３−（ｐ−ジメチルアミノフェニル）ピラゾリン等）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物又はトリアゾール系化合物が挙げられる。これらの正孔輸送剤は、１種を単独で使用してもよく、２種以上を組み合わせて使用してもよい。
【００７６】
イミン誘導体（１）の含有量は、感光層に含有される正孔輸送剤１００質量部に対して、８０質量以上であることが好ましく、９０質量部以上であることがより好ましく、１００質量部であることが更に好ましい。
【００７７】
正孔輸送剤の含有量は、バインダー樹脂１００質量部に対して、１０質量部以上２００質量部以下であることが好ましく、２０質量部以上１００質量部以下であることがより好ましい。
【００７８】
＜６．バインダー樹脂＞
バインダー樹脂としては、例えば、熱可塑性樹脂、熱硬化性樹脂又は光硬化性樹脂が挙げられる。熱可塑性樹脂としては、例えば、ポリカーボネート樹脂、ポリアリレート樹脂、スチレン−ブタジエン共重合体、スチレン−アクリロニトリル共重合体、スチレン−マレイン酸共重合体、アクリル酸重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂又はポリエーテル樹脂が挙げられる。熱硬化性樹脂としては、例えば、シリコーン樹脂、エポキシ樹脂、フェノール樹脂、尿素樹脂又はメラミン樹脂が挙げられる。光硬化性樹脂としては、例えば、エポキシ−アクリル酸系樹脂（エポキシ化合物のアクリル酸誘導体付加物）又はウレタン−アクリル酸系樹脂（ウレタン化合物のアクリル酸誘導体付加物）が挙げられる。これらのバインダー樹脂は、１種を単独で使用してもよく、２種以上を組み合わせて使用してもよい。これらのバインダー樹脂のうち、化学式（Ｒｅｓｉｎ−１）で表されるＺ型ポリカーボネート樹脂（以下、ポリカーボネート樹脂（Ｒｅｓｉｎ−１）と記載することがある）が好ましい。
【００７９】
【化７】
2018145144.tif 000009
【００８０】
バインダー樹脂の粘度平均分子量は、４０，０００以上であることが好ましく、４０，０００以上５２，５００以下であることがより好ましく、４５，０００以上５０，５００以下であることが更に好ましい。バインダー樹脂の粘度平均分子量が４０，０００以上であると、感光体の耐摩耗性を向上させ易い。バインダー樹脂の粘度平均分子量が５２，５００以下であると、感光層の形成時にバインダー樹脂が溶剤に溶解し易くなり、電荷輸送層用塗布液の粘度が高くなり過ぎない。その結果、電荷輸送層を形成し易くなる。
【００８１】
＜７．ベース樹脂＞
電荷発生層はベース樹脂を含有する。ベース樹脂は、感光体に適用できるベース樹脂である限り、特に制限されない。ベース樹脂としては、熱可塑性樹脂、熱硬化性樹脂又は光硬化性樹脂が挙げられる。熱可塑性樹脂としては、例えば、スチレン−ブタジエン共重合体、スチレン−アクリロニトリル共重合体、スチレン−マレイン酸共重合体、スチレン−アクリル酸共重合体、アクリル酸重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂又はポリエステル樹脂が挙げられる。熱硬化性樹脂としては、例えば、シリコーン樹脂、エポキシ樹脂、フェノール樹脂、尿素樹脂、メラミン樹脂又はその他架橋性の熱硬化性樹脂が挙げられる。光硬化性樹脂としては、例えば、エポキシ−アクリル酸系樹脂（エポキシ化合物のアクリル酸誘導体付加物）又はウレタン−アクリル酸系樹脂（ウレタン化合物のアクリル酸誘導体付加物）が挙げられる。ベース樹脂は１種を単独で使用してもよいし、２種以上を組み合わせて使用してもよい。これらのベース樹脂のうち、熱可塑性樹脂が好ましく、ポリビニルブチラール樹脂がより好ましい。
【００８２】
電荷発生層に含有されるベース樹脂は、電荷輸送層に含有されるバインダー樹脂とは異なることが好ましい。ベース樹脂がバインダー樹脂と異なれば、電荷輸送層に用いる溶剤にベース樹脂が溶解しにくく、電荷輸送層形成の際に、電荷発生層のベース樹脂が溶解しにくく、均一な電荷発生層を形成し易いからである。一般的に、感光体の製造では、例えば、導電性基体上に電荷発生層を形成し、電荷発生層上に電荷輸送層を形成する。このため、電荷輸送層を形成する際に、電荷発生層上に電荷輸送層用塗布液を塗布する。
【００８３】
＜８．添加剤＞
感光体の感光層は、必要に応じて、各種の添加剤を含有してもよい。添加剤としては、例えば、劣化防止剤（より具体的には、酸化防止剤、ラジカル捕捉剤、消光剤又は紫外線吸収剤等）、電子輸送剤、電子アクセプター化合物、軟化剤、表面改質剤、増量剤、増粘剤、分散安定剤、ワックス、ドナー、界面活性剤、可塑剤、増感剤又はレベリング剤が挙げられる。
【００８４】
（８−１．電子輸送剤、電子アクセプター化合物）
感光層は、電子輸送剤又は電子アクセプター化合物を含んでもよい。例えば、単層型感光層又は電荷発生層は、電子輸送剤を含んでもよい。電荷輸送層は、電子アクセプター化合物を含んでもよい。電子輸送剤又は電子アクセプター化合物としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸又はジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物又はジニトロアントラキノン系化合物が挙げられる。これらの電子輸送剤又は電子アクセプター化合物は、１種類を単独で使用してもよく、２種類以上を組み合わせて使用してもよい。これらの電子輸送剤又は電子アクセプター化合物のうち、一般式（Ｅ１）で表される化合物が好ましい。
【００８５】
【化８】
2018145144.tif 000010
【００８６】
一般式（ＥＴ）中、Ｒ１０及びＲ１１は、各々独立に、炭素原子数１以上６以下のアルキル基を表す。
【００８７】
一般式（ＥＴ）中、Ｒ１０及びＲ１１で表される炭素原子数１以上６以下のアルキル基としては、炭素原子数１以上５以下のアルキル基が好ましく、２−メチル−２−ブチル基がより好ましい。
【００８８】
一般式（ＥＴ）で表される化合物としては、例えば、化学式（Ｅ−１）で表される化合物（以下、化合物（Ｅ−１）と記載することがある）が挙げられる。
【００８９】
【化９】
2018145144.tif 000011
【００９０】
（８−２．酸化防止剤）
酸化防止剤としては、例えば、ジｔｅｒｔ−ブチル−ｐ−クレゾールが挙げられる。
【００９１】
＜９．中間層＞
中間層（下引き層）は、例えば、無機粒子及び樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【００９２】
無機粒子としては、例えば、金属（より具体的には、アルミニウム、鉄又は銅等）の粒子、金属酸化物（より具体的には、酸化チタン、アルミナ、酸化ジルコニウム、酸化スズ又は酸化亜鉛等）の粒子又は非金属酸化物（より具体的には、シリカ等）の粒子が挙げられる。これらの無機粒子は、１種を単独で用いてもよいし、２種以上を併用してもよい。
【００９３】
中間層用樹脂としては、中間層を形成する樹脂として用いることができる限り、特に限定されない。中間層は、各種の添加剤を含有してもよい。添加剤は、感光層の添加剤と同様である。
【００９４】
＜１０．感光体の製造方法＞
単層型感光体は、例えば、単層型感光層用塗布液を導電性基体上に塗布し、塗布膜を形成する。そして、塗布膜を乾燥させることによって製造される。例えば、電荷発生剤と、正孔輸送剤としてのイミン誘導体（１）と、バインダー樹脂と、必要に応じて添加される成分（より具体的には、添加剤等）とを溶剤に溶解又は分散させることにより、単層型感光層用塗布液は製造される。
【００９５】
積層型感光体は、例えば、以下のように製造される。まず、電荷発生層用塗布液と、電荷輸送層用塗布液とを調製する。電荷発生層用塗布液を導電性基体上に塗布し、塗布膜を形成する。そして、塗布膜を乾燥させることによって、電荷発生層を形成する。続いて、電荷輸送層用塗布液を電荷発生層上に塗布し、塗布膜を形成する。塗布膜を乾燥させることによって、電荷輸送層を形成する。これにより、積層型感光体が製造される。
【００９６】
例えば、電荷発生剤と、必要に応じて添加される成分（より具体的には、ベース樹脂又は各種の添加剤等）とを、溶剤に溶解又は分散させることにより、電荷発生層用塗布液は調製される。例えば、正孔輸送剤としてのイミン誘導体（１）と、バインダー樹脂と、必要に応じて添加される成分（より具体的には、添加剤等）とを溶剤に溶解又は分散させることにより、電荷輸送層用塗布液は調製される。
【００９７】
単層型感光層用塗布液、電荷発生層用塗布液及び電荷輸送層用塗布液（以下、これら３つの塗布液をあわせて塗布液と記載することがある）に含有される溶剤は、塗布液に含まれる各成分を溶解又は分散できる限り、特に限定されない。溶剤としては、例えば、アルコール（より具体的には、メタノール、エタノール、イソプロパノール又はブタノール等）、脂肪族炭化水素（より具体的には、ｎ−ヘキサン、オクタン又はシクロヘキサン等）、芳香族炭化水素（より具体的には、ベンゼン、トルエン又はキシレン等）、ハロゲン化炭化水素（より具体的には、ジクロロメタン、ジクロロエタン、四塩化炭素又はクロロベンゼン等）、エーテル（より具体的には、ジメチルエーテル、ジエチルエーテル、テトラヒドロフラン、エチレングリコールジメチルエーテル、ジエチレングリコールジメチルエーテル又はプロピレングリコールモノメチルエーテル等）、ケトン（より具体的には、アセトン、メチルエチルケトン又はシクロヘキサノン等）、エステル（より具体的には、酢酸エチル又は酢酸メチル等）、ジメチルホルムアルデヒド、ジメチルホルムアミド又はジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【００９８】
塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【００９９】
塗布液は、各成分の分散性を向上させるために、例えば、界面活性剤を含有してもよい。
【０１００】
塗布液を塗布する方法としては、塗布液を導電性基体上に均一に塗布できる方法である限り、特に限定されない。塗布方法としては、例えば、ディップコート法、スプレーコート法、スピンコート法又はバーコート法が挙げられる。
【０１０１】
塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１０２】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【０１０３】
以上、本実施形態に係る感光体について説明した。本実施形態の感光体によれば、感光体の電気特性を向上させることができる。
【実施例】
【０１０４】
以下、実施例を用いて本発明を更に具体的に説明する。しかし、本発明は実施例の範囲に何ら限定されない。
【０１０５】
＜１．感光体の材料＞
電荷発生層、電荷輸送層及び単層型感光層を形成するための材料として、以下の正孔輸送剤、電荷発生剤、バインダー樹脂及び電子輸送剤を準備した。
【０１０６】
［１−１．正孔輸送剤］
正孔輸送剤として、イミン誘導体（１−１）〜（１−５）及び正孔輸送剤（ＨＴ−１）を準備した。
【０１０７】
［１−１−１．イミン誘導体（１）の合成］
（イミン誘導体（１−１）の合成）
反応（ｒ−１）に従って、イミン誘導体（１−１）を合成した。
【０１０８】
【化１０】
2018145144.tif 000012
【０１０９】
反応（ｒ−１）では、三口フラスコに、アミン誘導体（Ａ−１）５．５５ｇ（０．０２５ｍｏＬ）、トリシクロヘキシルホスフィン０．０３３ｇ（０．０００１ｍｏＬ）、トリス（ジベンジリデンアセトン）ジパラジウム（０）０．０４３ｇ（０．００００５ｍｏＬ）、ナトリウムｔ−ブトキシド３．８４ｇ（０．０４ｍｏＬ）、ジフェニルアルカポリエン誘導体（Ｂ−１）６．０２ｇ（０．０２５ｍｏＬ）及び蒸留したо−キシレン（１００ｍＬ）を加えた。フラスコ内を、アルゴンガスで置換した。その後、フラスコ内容物を、１２０℃で５時間攪拌し、室温（２５℃）まで冷却した。得られた混合物を、イオン交換水で３回洗浄し、有機層を得た。有機層に、無水硫酸ナトリウムと活性白土とを加え、乾燥処理及び吸着処理を行った。その後、得られた有機層を減圧留去し、о−キシレンを除去した。得られた残渣を、クロロホルム／ヘキサン（体積比Ｖ／Ｖ＝１／１）を用いて、シリカゲルクロマトグラフィーで精製し、イミン誘導体（１−１）を得た。収量は６．３９ｇ（収率：６０モル％）であった。
【０１１０】
（イミン誘導体（１−２）〜（１−５）の合成）
反応（ｒ−１）に従ってイミン誘導体（１−２）〜（１−５）を合成した。
【０１１１】
アミン誘導体（Ａ−１）を表１に記載のアミン誘導体（Ａ）に変更し、ジフェニルアルカポリエン誘導体（Ｂ−１）を表１に記載のジフェニルアルカポリエン誘導体（Ｂ）に変更した以外は、反応（ｒ−１）と同様の方法でイミン誘導体（１−２）〜（１−５）を得た。なお、イミン誘導体（１−２）〜（１−５）の製造において使用される各反応物質（Ｒｅａｃｔａｎｔ）の物質量は、特に記載がなければ、イミン誘導体（１−１）の製造において対応する反応物質の物質量と同じである。
【０１１２】
反応（ｒ−１）におけるアミン誘導体（Ａ）及びジフェニルアルカポリエン誘導体（Ｂ）の添加量、並びにイミン誘導体（１）の収量及び収率を表１に示す。表１中、欄「アミン誘導体（Ａ）の種類」のＡ−１〜Ａ−３は、それぞれアミン誘導体（Ａ−１）〜（Ａ−３）を示す。欄「ジフェニルアルカポリエン誘導体（Ｂ）の種類」のＢ−１〜Ｂ−３は、それぞれジフェニルアルカポリエン誘導体（Ｂ−１）〜（Ｂ−３）を示す。欄「イミン誘導体（１）の種類」の１−１〜１−５は、それぞれイミン誘導体（１−１）〜（１−５）を示す。
【０１１３】
【表１】
2018145144.tif 000013
【０１１４】
アミン誘導体（Ａ−２）〜（Ａ−３）は、それぞれ化学式（Ａ−２）〜（Ａ−３）で表される。ジフェニルアルカポリエン誘導体（Ｂ−２）〜（Ｂ−３）は、それぞれ化学式（Ｂ−２）〜（Ｂ−３）で表される。
【０１１５】
【化１１】
2018145144.tif 000014
【０１１６】
次に、プロトン核磁気共鳴分光計（日本分光株式会社製、３００ＭＨｚ）を用いて、製造したイミン誘導体（１−１）〜（１−５）の１Ｈ−ＮＭＲスペクトルを測定した。溶媒としてＣＤＣｌ３を用いた。内部標準試料としてテトラメチルシラン（ＴＭＳ）を用いた。これらのうち、イミン誘導体（１−１）を代表例として挙げる。
【０１１７】
図３に、イミン誘導体（１−１）の１Ｈ−ＮＭＲスペクトルを示す。図３中、縦軸は信号強度を示し、横軸は化学シフト値（ｐｐｍ）を示す。以下にイミン誘導体（１−１）の化学シフト値をそれぞれ示す。
イミン誘導体（１−１）：１Ｈ−ＮＭＲ（３００ＭＨｚ，ＣＤＣｌ３）δ＝７．７８−７．８３（ｄ，１Ｈ），７．６４−７．６８（ｄ，２Ｈ），７．０８−７．５７（ｍ，１４Ｈ），６．８０−６．９７（ｍ，８Ｈ），６．４９−６．７７（ｍ，１Ｈ）．
【０１１８】
１Ｈ−ＮＭＲスペクトル及び化学シフト値により、イミン誘導体（１−１）が得られていることを確認した。他のイミン誘導体（１−２）〜（１−５）も同様にして、１Ｈ−ＮＭＲスペクトル及び化学シフト値により、イミン誘導体（１−２）〜（１−５）がそれぞれ得られていることを確認した。
【０１１９】
［１−２．電荷発生剤］
電荷発生剤として、第二実施形態で説明した化合物（Ｃ−１）及び化合物（Ｃ−２）を準備した。化合物（Ｃ−１）は、化学式（Ｃ−１）で表される無金属フタロシアニン（Ｘ型無金属フタロシアニン）であった。また、化合物（Ｃ−１）の結晶構造はＸ型であった。化合物（Ｃ−２）は、化学式（Ｃ−２）で表されるチタニルフタロシアニン（Ｙ型チタニルフタロシアニン）であった。また、化合物（Ｃ−２）の結晶構造はＹ型であった。また、化合物（Ｃ−２）のＸ線回折スペクトルは、ブラッグ角２θ±０．２°＝２７．２°に主ピークを有していた。
【０１２０】
［１−３．バインダー樹脂］
バインダー樹脂として、第二実施形態で説明したポリカーボネート樹脂（Ｒｅｓｉｎ−１）（帝人株式会社製「ＴＳ２０５０」粘度平均分子量５０，０００）を準備した。
【０１２１】
［１−４．電子輸送剤］
電子輸送剤として、第二実施形態で説明した化合物（Ｅ−１）を準備した。
【０１２２】
＜２．感光体の製造＞
［２−１．積層型感光体の製造］
感光層を形成するための材料を用いて、積層型感光体（Ａ−１）〜（Ａ−５）及び積層型感光体（Ｂ−１）を製造した。
【０１２３】
［２−１−１．積層型感光体（Ａ−１）の製造］
（下引き層の形成）
はじめに、表面処理された酸化チタン（テイカ株式会社製「試作品ＳＭＴ−０２」、数平均一次粒径１０ｎｍ）を準備した。詳しくは、アルミナとシリカとを用いて表面処理し、更に、表面処理された酸化チタンを湿式分散しながらメチルハイドロジェンポリシロキサンを用いて表面処理したものを準備した。次いで、表面処理された酸化チタン（２．８質量部）と、共重合ポリアミド樹脂（ダイセルエボニック株式会社製「ダイアミドＸ４６８５」）（１質量部）とを混合溶媒に添加した。混合溶媒は、エタノール（１０質量部）と、ブタノール（２質量部）とを含んでした。ビーズミルを用いて、これら材料（表面処理された酸化チタン及び共重合ポリアミド樹脂）と混合溶媒とを５時間混合し、混合溶剤中に材料を分散させた。これにより、下引層用塗布液を作製した。
【０１２４】
得られた下引層用塗布液を、目開き５μｍのフィルターを用いてろ過した。その後、導電性基体としてのアルミニウム製のドラム状支持体（直径３０ｍｍ、全長２３８．５ｍｍ）の表面に、ディップコート法を用いて中間層用塗布液を塗布し、塗布膜を形成した。続いて、塗布膜を１３０℃で３０分間乾燥させて、導電性基体上に下引き層（膜厚１．５μｍ）を形成した。
【０１２５】
（電荷発生層の形成）
次に、電荷発生剤として化合物（Ｃ−２）（Ｙ型チタニルフタロシアニン）（１質量部）と、バインダー樹脂としてポリビニルブチラール樹脂（デンカ株式会社製「デンカブチラール＃６０００ＥＰ」）（１質量部）とを、混合溶媒に添加した。混合溶媒は、プロピレングリコールモノメチルエーテル（４０質量部）と、テトラヒドロフラン（４０質量部）とを含んでいた。ビーズミルを用いてこれら材料（化合物（Ｃ−２）及びポリビニルブチラール樹脂）と混合溶媒とを２時間混合し、混合溶剤中に材料を分散させて、電荷発生層用塗布液を作製した。得られた電荷発生層用塗布液を、目開き３μｍのフィルターを用いてろ過した。次いで、得られたろ過液を、上述のようにして形成された下引き層上にディップコート法を用いて塗布し、塗布膜を形成した。塗布膜を５０℃で５分間乾燥させた。これにより、下引き層上に電荷発生層（膜厚０．３μｍ）を形成した。
【０１２６】
（電荷輸送層の形成）
次に、正孔輸送剤としてのイミン誘導体（１−１）（７０質量部）と、添加剤としてのジｔｅｒｔ−ブチル−ｐ−クレゾール（５質量部）、バインダー樹脂としてのポリカーボネート樹脂（Ｒｅｓｉｎ−１）（１００質量部）とを、混合溶媒に添加した。混合溶媒は、テトラヒドロフラン（ＴＨＦ）（４３０質量部）と、トルエン（４３０質量部）とを含んでいた。これら材料（イミン誘導体（１−１）、ジｔｅｒｔブチル−ｐ−クレゾール及びポリカーボネート樹脂（Ｒｅｓｉｎ−１））と混合溶媒とを混合し、混合溶剤中に材料を分散させて、電荷輸送層用塗布液を作製した。次いで、電荷輸送層用塗布液を、電荷発生層用塗布液と同様にして電荷発生層上に塗布し、塗布膜を形成した。塗布膜を１３０℃で３０分間乾燥させた。これにより、電荷発生層上に電荷輸送層（膜厚２０μｍ）を形成し、積層型感光体（Ａ−１）を作製した。
【０１２７】
［２−１−２．積層型感光体（Ａ−２）〜（Ａ−５）及び積層型感光体（Ｂ−１）の製造］
以下の点を変更した以外は、積層型感光体（Ａ−１）の製造と同様の方法で、積層型感光体（Ａ−２）〜（Ａ−５）及び積層型感光体（Ｂ−１）をそれぞれ製造した。積層型感光体（Ａ−１）の製造に用いた正孔輸送剤としてのイミン誘導体（１−１）を、表２に示す種類の正孔輸送剤に変更した。なお、表２中、欄「感光体Ｎｏ」のＡ−１〜Ａ−５及びＢ−１は、それぞれ積層型感光体（Ａ−１）〜（Ａ−５）及び積層型感光体（Ｂ−１）を示す。欄「正孔輸送剤」の１−１〜１−５及びＨＴ−１は、それぞれイミン誘導体（１−１）〜（１−５）及び正孔輸送剤（ＨＴ−１）を示す。
【０１２８】
［２−２．単層型感光体の製造］
感光層を形成するための材料を用いて、単層型感光体（Ａ−６）〜（Ａ−１１）及び単層型感光体（Ｂ−２）〜（Ｂ−３）を製造した。
【０１２９】
［２−２−１．単層型感光体（Ａ−６）の製造］
（単層型感光層の形成）
Ｘ型無金属フタロシアニン（５質量部）と、正孔輸送剤としてのイミン誘導体（１−１）（８０質量部）と、電子輸送剤としての化合物（Ｅ−１）（５０質量部）と、バインダー樹脂としてのポリカーボネート樹脂（Ｒｅｓｉｎ−１）（１００質量部）とを、ＴＨＦ（８００質量部）に添加した。ボールミルを用いて、これら材料（Ｘ型無金属フタロシアニン、イミン誘導体（１−１）及びポリカーボネート樹脂（Ｒｅｓｉｎ−１））と溶媒とを５０時間混合し、溶剤中に材料を分散させて、感光層用塗布液を作製した。次いで、感光層用塗布液を、導電性基体上に塗布し、塗布膜を形成した。塗布膜を１００℃で３０分間乾燥させた。これにより、導電性基体上に単層型感光層（膜厚２５μｍ）を形成し、単層型感光体（Ａ−６）を作製した。
【０１３０】
［２−２−２．単層型感光体（Ａ−７）〜（Ａ−１１）及び単層型感光体（Ｂ−２）〜（Ｂ−３）の製造］
以下の点を変更した以外は、積層型感光体（Ａ−６）の製造と同様の方法で、単層型感光体（Ａ−７）〜（Ａ−１１）及び単層型感光体（Ｂ−２）〜（Ｂ−３）をそれぞれ製造した。単層型感光体（Ａ−６）の製造に用いた正孔輸送剤としてのイミン誘導体（１−１）を、表３に示す種類の正孔輸送剤に変更した。単層型感光体（Ａ−６）の製造に用いた電荷発生剤としてのＸ型無金属フタロシアニンを、表３に示す種類の電荷発生剤に変更した。なお、表３中、欄「感光体Ｎｏ」のＡ−６〜Ａ−１１及びＢ−２〜Ｂ−３は、それぞれ単層型感光体（Ａ−６）〜（Ａ−１１）及び単層型感光体（Ｂ−２）〜（Ｂ−３）を示す。欄「正孔輸送剤」の１−１〜１−３及びＨＴ−１は、それぞれイミン誘導体（１−１）〜（１−３）及び正孔輸送剤（ＨＴ−１）を示す。
【０１３１】
＜３．感光体の感度特性の評価＞
（３−１．積層型感光体の露光後電位の測定）
製造した積層型感光体（Ａ−１）〜（Ａ−５）及び積層型感光体（Ｂ−１）の各々に対して、感度特性を評価した。感度特性の評価は、温度２３℃及び湿度５０％ＲＨの環境下で行った。まず、ドラム感度試験機（ジェンテック株式会社製）を用いて、感光体の表面を−７００Ｖに帯電させた。次いで、バンドパスフィルターを用いて、ハロゲンランプの白色光から単色光（波長７８０ｎｍ、半値幅２０ｎｍ、光強度０．４μＪ／ｍ２）を取り出した。取り出された単色光を、感光体の表面に照射した。照射が開始してから０．５秒経過した時の感光体の表面電位を測定した。測定された表面電位を、露光後電位（ＶＬ、単位Ｖ）とした。測定された感光体の露光後電位（ＶＬ）を、表２に示す。なお、露光後電位（ＶＬ）の絶対値が小さいほど、感光体の電気特性が優れていることを示す。
【０１３２】
（３−２．単層型感光体の露光後電位の測定）
製造した単層型感光体（Ａ−６）〜（Ａ−１１）及び単層型感光体（Ｂ−２）〜（Ｂ−３）の各々に対して、感度特性を評価した。帯電電位を−７００Ｖから＋７００Ｖに変更し、単色光の光強度を０．４μＪ／ｍ２から１．５μＪ／ｍ２に変更した以外は、積層型感光体の露光後電位の測定と同様にして、単層型感光体の露光後電位を測定した。測定された感光体の露光後電位（ＶＬ）を、表３に示す。なお、露光後電位（ＶＬ）の絶対値が小さいほど、感光体の感度特性が優れていることを示す。
【０１３３】
【表２】
2018145144.tif 000015
【０１３４】
【表３】
2018145144.tif 000016
【０１３５】
表２に示すように、積層型感光体（Ａ−１）〜（Ａ−５）では、電荷発生層は電荷発生剤を含有していた。電荷輸送層は正孔輸送剤としてイミン誘導体（１−１）〜（１−５）の何れか１種と、バインダー樹脂とを含有していた。イミン誘導体（１−１）〜（１−５）は、一般式（１）で表されるイミン誘導体であった。積層型感光体（Ａ−１）〜（Ａ−５）では、露光後電位ＶＬが−１０７Ｖ以上−１０２Ｖ以下であった。
【０１３６】
表２に示すように、積層型感光体（Ｂ−１）では、電荷輸送層は正孔輸送剤（ＨＴ−１）を含有していた。正孔輸送剤（ＨＴ−１）は、一般式（１）で表されるイミン誘導体でなかった。積層型感光体（Ｂ−１）では、露光後電位ＶＬが−１２０Ｖであった。
【０１３７】
よって、イミン誘導体（１−１）〜（１−５）は、正孔輸送剤（ＨＴ−１）に比べ、積層型感光体の感度特性を向上させることが明らかである。積層型感光体（Ａ−１）〜（Ａ−５）は、積層型感光体（Ｂ−１）に比べ、感度特性に優れることが明らかである。
【０１３８】
表３に示すように、単層型感光体（Ａ−６）〜（Ａ−１１）では、単層型感光層は、電荷発生剤と、正孔輸送剤としてイミン誘導体（１−１）〜（１−３）の何れか１種と、バインダー樹脂とを含有していた。イミン誘導体（１−１）〜（１−３）は、一般式（１）で表されるイミン誘導体であった。イミン誘導体（１−１）〜（１−３）は、一般式（１）で表されるイミン誘導体であった。単層型感光体（Ａ−６）〜（Ａ−１１）では、＋１１１Ｖ以上＋１２３Ｖ以下であった。
【０１３９】
表３に示すように、単層型感光体（Ｂ−２）〜（Ｂ−３）では、単層型感光層は正孔輸送剤として正孔輸送剤（ＨＴ−１）を含有していた。正孔輸送剤（ＨＴ−１）は、一般式（１）で表されるイミン誘導体でなかった。積層型感光体（Ｂ−２）〜（Ｂ−３）では、露光後電位ＶＬが＋１３２Ｖ以上＋１３７Ｖ以下であった。
【０１４０】
よって、イミン誘導体（１−１）〜（１−３）は、正孔輸送剤（ＨＴ−１）に比べ、単層型感光体の感度特性を向上させることが明らかである。単層型感光体（Ａ−６）〜（Ａ−１１）は、積層型感光体（Ｂ−２）〜（Ｂ−３）に比べ、感度特性に優れることが明らかである。
【０１４１】
一般式（１）で表されるイミン誘導体は、感光体の感度特性を向上させることが明らかである。また、一般式（１）で表されるイミン誘導体を正孔輸送剤として含む感光体は、感度特性に優れることが明らかである。
【産業上の利用可能性】
【０１４２】
本発明に係るイミン誘導体は、正孔輸送剤として感光体に利用できる。また、本発明に係る感光体は、画像形成装置に利用することができる。
【符号の説明】
【０１４３】
１    電子写真感光体
２    導電性基体
３    感光層
３ａ  単層型感光層
３ｂ  電荷発生層
３ｃ  電荷輸送層
【図１】
2018145144.tif 000021
【図２】
2018145144.tif 000022
【図３】
2018145144.tif 000023